상기 제조 예 4 에서 제조 된 음극 합제 를 10 ㎛ 두께 의 구리 호일 의 일면 에 4 . 566 mAh / cm 2 의 로딩 량 으로 코팅 하 고 , 제 조예 6 에서 제조 된 음극 합제 를 구리 호일 의 타면 에 4 . 566 mAh / cm 2 의 로딩 량 으로 코팅 한 후 압연 및 건조 하 여 음극 을 제조 하 고 , 제 조예 6 에서 제조 된 음극 합제 가 형성 된 면 이 권 취 내면 이 되 도록 권 취하 여 젤리 - 롤 형 전극 조립 체 를 제조 하 였 다 . 이후 단계 에서 는 실시 예 1 과 동일 한 방법 으로 원통형 이 차 전지 를 제조 하 였 다 .